(57)【特許請求の範囲】
【請求項１】
感圧性接着剤であって、
（ａ）式Ｒ−（Ｇ）ｍ（式中、ｍは１又は２である）の直鎖ブロックコポリマーと、
（ｂ）式Ｑｎ−Ｙ（式中、
（ｉ）Ｑは多腕ブロックコポリマーの腕を表し、各腕は独立して式Ｇ−Ｒを有し、
（ｉｉ）ｎは腕の数を表し、少なくとも３の整数であり、
（ｉｉｉ）Ｙは多官能性カップリング剤の残基である）の多腕ブロックコポリマーと、
（式中、各Ｒは重合共役ジエン、重合共役ジエンの水素添加誘導体、又はこれらの組み合わせを含むゴム状ブロックであり、各Ｇは、スチレン、ビニルピリジン、ビニルトルエン、α−メチルスチレン、メチルスチレン、ジメチルスチレン、エチルスチレン、ジエチルスチレン、ｔ−ブチルスチレン、ジ−ｎ−ブチルスチレン、イソプロピルスチレン、及び他のアルキル化スチレンからなる群から選択されるガラス状ブロックである）
（ｃ）少なくとも６０℃のＴｇを有し、ゴム状ブロックに適合する第１高Ｔｇ粘着付与剤であって、少なくとも１１５℃の軟化点を有する第１高Ｔｇ粘着付与剤と、
（ｄ）少なくとも６０℃のＴｇを有し、ガラス状ブロックに適合する、少なくとも１１５℃の軟化点を有する第２高Ｔｇ粘着付与剤と、
（ｅ）低Ｔｇ粘着付与剤、並びにナフテン油、液体ポリブテン樹脂、ポリイソブチレン樹脂、及び液体イソプレンポリマーから選択される少なくとも一種の可塑剤、及びこれらの組み合わせからなる群から選択される成分の少なくとも１種と、を含み、前記直鎖ブロックコポリマーはスチレン−イソプレン−スチレン、スチレン−ブタジエン−スチレン、スチレン−エチレン−ブタジエン−スチレン、及びこれらの組み合わせからなる群から選択される、感圧性接着剤。
【請求項２】
多腕ブロックコポリマーが、多モードで非対称な星型ブロックコポリマーである、請求項１に記載の感圧性接着剤。
【請求項３】
（ａ）全ての多腕ブロックコポリマーの総重量と、全ての直鎖ブロックコポリマーの総重量との比が、５．７：１〜１．５：１であり、
（ｂ）全てのブロックコポリマーの総重量と、全ての高Ｔｇ粘着付与剤の総重量との比が、１．２：１〜１：１．２であり、
（ｃ）ゴム状ブロックに適合する高Ｔｇ粘着付与剤（単数又は複数）の総重量と、ガラス状ブロックに適合する高Ｔｇ粘着付与剤（単数又は複数）の総重量との比が、９：１〜０．６７：１であり、また、
（ｄ）直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、２〜１０重量％である、請求項１又は２に記載の感圧性接着剤。
【請求項４】
第１主表面及び第２主表面を有する発泡体裏材と、第１主表面に接着している第１接着スキンと、を含むテープであって、第１接着スキンが、請求項１〜３のいずれか一項に記載の感圧性接着剤を含む、テープ。
【請求項５】
第１表面を有する第１基材と、
第２表面を有する第２基材と、
第１基材の第１表面と第２基材の第２表面との間の接着界面を含む、接着複合体であって、前記接着界面が請求項１〜３のいずれか一項に記載の感圧性接着剤を含み、また、前記第１表面が３５ダイン／ｃｍ未満の表面エネルギーを有する、接着複合体。
【発明の詳細な説明】
【技術分野】
【０００１】
本開示は、ブロックコポリマー系接着剤に関する。具体的には、ブロックコポリマーのブレンドと、２種又はそれ以上の高ガラス転移温度の粘着付与剤とを含む感圧性接着剤である。
【背景技術】
【０００２】
接着剤及びテープは、一般的に、２個の基材を共に貼り合わせ、接着複合体を形成するのに用いられる。広範な接着剤及びテープが利用可能であるが、基材及び最終用途要件の向上は新規接着剤の配合及びテープの構造に対する必要性を推進し続けている。性能特性に加えて、環境制御及び加工費もまた、製品の配合要件に影響を与える。例えば、幾つかの用途では、溶媒型接着剤よりむしろホットメルト接着剤を使用することが望ましい場合がある。
【発明の概要】
【発明が解決しようとする課題】
【０００３】
幾つかの取り組みが、接着剤の配合に使用するための新規物質の特定及び開発を目的としているが、既存の原材料の適切な特性を特定し、選択し、組み合わせることにより、更に大きく進歩させ、有用な接着剤及びテープに到達することができる。
【課題を解決するための手段】
【０００４】
簡潔に言えば、１つの態様では、本開示は、直鎖ブロックコポリマー及び多腕ブロックコポリマー（multi-arm block copolymer）を含む感圧性接着剤を提供する。直鎖ブロックコポリマーは、ゴム状ブロックＲ、及び少なくとも１個のガラス状ブロックＧを含む。多腕ブロックコポリマーは、式Ｑｎ−Ｙのものであり、式中、Ｑは多腕ブロックコポリマーの腕を表し、ｎは腕の数を表し、少なくとも３の整数であり、Ｙは多官能性カップリング剤の残基である。各腕Ｑは、独立して式Ｇ−Ｒを有し、式中Ｇはガラス状ブロック、Ｒはゴム状ブロックである。
【０００５】
本開示のこの態様による感圧性接着剤はまた、第１高Ｔｇ粘着付与剤、第２高Ｔｇ粘着付与剤及び追加成分も含む。第１高Ｔｇ粘着付与剤は、少なくとも６０℃のＴｇを有し、主にゴム状ブロックに適合する。第２高Ｔｇ粘着付与剤もまた少なくとも６０℃のＴｇを有するが、主にガラス状ブロックに適合する。追加成分は、低Ｔｇ粘着付与剤、可塑剤、又はこれらの組み合わせから選択することができる。
【０００６】
ある実施形態では、ゴム状ブロックは、重合共役ジエン、重合共役ジエンの水素添加誘導体、又はこれらの組み合わせを含む。ある実施形態では、各ゴム状ブロックが、重合共役ジエン、重合共役ジエンの水素添加誘導体、又はこれらの組み合わせを含む。ある実施形態では、共役ジエンは、イソプレン、ブタジエン、エチレンブタジエンコポリマー、及びこれらの組み合わせからなる群から選択される。
【０００７】
ある実施形態では、ガラス状ブロックは、重合モノビニル芳香族モノマーを含む。ある実施形態では、モノビニル芳香族モノマーは、スチレン、スチレン適合性ブレンド、及びこれらの組み合わせからなる群から選択される。ある実施形態では、ガラス状ポリマーセグメントの少なくとも１個は、スチレン、スチレン適合性ブレンド、及びこれらの組み合わせからなる群から選択され、またある実施形態では、各ガラス状ポリマーセグメントが、スチレン、スチレン適合性ブレンド、及びこれらの組み合わせからなる群から選択される。
【０００８】
ある実施形態では、直鎖ブロックコポリマーは２個のガラス状ブロックを含む。ある実施形態では、直鎖ブロックコポリマーは、スチレン−イソプレン−スチレン、スチレン−ブタジエン−スチレン、スチレン−エチレン−ブタジエン−スチレン、及びこれらの組み合わせからなる群から選択される。
【０００９】
ある実施形態では、多腕ブロックコポリマーは星型ブロックコポリマーである。ある実施形態では、多腕ブロックコポリマーは、多モードで非対称な星型ブロックコポリマーである。ある実施形態では、ｎは３以上５以下の整数であり、またある実施形態では、ｎは４である。
【００１０】
ある実施形態では、第１高Ｔｇ粘着付与剤のＴｇは少なくとも６５℃である。ある実施形態では、第１高Ｔｇ粘着付与剤は、少なくとも約１１５℃の軟化点を有し、またある実施形態では、少なくとも約１２０℃の軟化点を有する。ある実施形態では、第１高Ｔｇ粘着付与剤は、重合テルペン、ヘテロ官能性テルペン、クマロン−インデン樹脂、ロジン酸、ロジン酸エステル、不均化ロジン酸エステル、水素添加ロジン酸、Ｃ８〜Ｃ１０芳香族、部分的に水素添加されたＣ８〜Ｃ１０芳香族、完全に水素添加されたＣ８〜Ｃ１０芳香族、Ｃ５／Ｃ９芳香族修飾脂肪族及びこれらのブレンドからなる群から選択される。
【００１１】
ある実施形態では、第２高Ｔｇ粘着付与剤のＴｇは少なくとも６５℃である。ある実施形態では、第２高Ｔｇ粘着付与剤は、少なくとも約１１５℃の軟化点を有し、またある実施形態では少なくとも約１２０℃の軟化点を有する。主にガラス状ブロックに適合する代表的な粘着付与剤としては、クマロン−インデン樹脂、ロジン酸、ロジン酸エステル、不均化ロジン酸エステル、Ｃ９芳香族、α−メチルスチレン、Ｃ９／Ｃ５芳香族修飾脂肪族炭化水素、及びこれらのブレンドが挙げられる。
【００１２】
ある実施形態では、成分はポリブテン樹脂からなる群から選択される。ある実施形態では、成分は、ナフテン油、液体ポリブテン樹脂、ポリイソブチレン樹脂、及び液体イソプレンポリマーからなる群から選択される。
【００１３】
ある実施形態では、感圧性接着剤はホットメルト接着剤である。ある実施形態では、感圧性接着剤は溶媒型接着剤である。
【００１４】
ある実施形態では、全ての多腕ブロックコポリマーの総重量と、全ての直鎖ブロックコポリマーの総重量との比は、５．７：１以下、４：１以下、又は更に３：１以下である。ある実施形態では、この比は、１．５：１以上、１．８：１以上、又は更に２：１以上である。ある実施形態では、この比は、５．７：１〜１．５：１、所望により４：１〜１．８：１、所望により３：１〜２：１の範囲である。
【００１５】
ある実施形態では、全てのブロックコポリマーの総重量と、全ての高Ｔｇ粘着付与剤の総重量との比は、１．２：１以下、１．１５：１以下、又は更に１．１：１以下である。ある実施形態では、この比は、１：１．２以上、１：１．１５以上、又は更に１：１．１以上である。ある実施形態では、この比は、１．２：１〜１：１．２、所望により１．１５：１〜１：１．１５、所望により１．１：１〜１：１．１の範囲である。
【００１６】
ある実施形態では、主にゴム状ブロックに適合する高Ｔｇ粘着付与剤（単数又は複数）の総重量と、主にガラス状ブロックに適合する高Ｔｇ粘着付与剤（単数又は複数）の総重量との比は、９：１以下、４：１以下、又は更に３：１以下である。ある実施形態では、この比は、０．６７：１以上、１：１以上、又は更に１．８５：１以上である。ある実施形態では、この比は、９：１〜０．６７：１、所望により４：１〜１：１、所望により３：１〜１．８５：１の範囲である。
【００１７】
ある実施形態では、直鎖ブロックコポリマー、多腕ブロックコポリマー、第１高Ｔｇ粘着付与剤、第２高Ｔｇ粘着付与剤、並びに、低Ｔｇ粘着付与剤、可塑剤、及びこれらの組み合わせからなる群から選択される成分の総重量を基準とする重量％（ｗｔ．％）として表される、低Ｔｇ粘着付与剤、可塑剤、及びこれらの組み合わせの総重量は、１０重量％以下、８重量％以下、又は更に７重量％以下である。ある実施形態では、これらの成分の総重量は、２重量％以上、４重量％以上、及び５重量％以上からなる群から選択される。ある実施形態では、これらの成分の総重量は、２〜１０重量％、所望により４〜８重量％、所望により５〜７重量％の範囲である。
【００１８】
別の態様では、本開示は、第１主表面及び第２主表面を有する発泡体裏材を含むテープを提供する。第１接着スキンは、第１主表面に接着される。第１接着スキンは、本明細書に記載するような、第１感圧性接着剤を含む。
【００１９】
ある実施形態では、テープは、第２主表面に接着される第２接着スキンを含む。ある実施形態では、第１感圧性接着剤及び第２接着剤は同じ接着剤である。ある実施形態では、第１接着剤は、本明細書で記載するような感圧性接着剤である。
【００２０】
ある実施形態では、発泡体裏材は熱可塑性発泡体を含む。ある実施形態では、発泡体裏材は熱硬化性発泡体を含む。ある実施形態では、発泡体裏材はアクリル発泡体を含む。
【００２１】
別の態様では、本開示は、発泡体裏材を含むテープを製造する方法を提供する。ある実施形態では、方法は、発泡体裏材を押出成形する工程と、第１感圧性接着剤を共押出成形して、発泡体裏材の第１主表面に接着した第１接着スキンを形成する工程と、を含む。ある実施形態では、方法は、第２接着剤を押出成形して、発泡体裏材の第２主表面に接着した第２接着スキンを形成する工程を更に含む。ある実施形態では、２個又はそれ以上の発泡体、第１感圧性接着剤及び第２接着剤を共押出成形する。
【００２２】
ある実施形態では、方法は、発泡体裏材を提供する工程と、第１感圧性接着剤を含む第１接着剤組成物を、例えば積層又はコーティングにより、発泡体裏材の第１表面に塗布する工程と、を含む。ある実施形態では、方法は、第２接着剤組成物を、例えば積層又はコーティングにより、発泡体の第２表面に塗布する工程を更に含む。ある実施形態では、第１及び／又は第２接着組成物は溶媒を含む。
【００２３】
更に別の態様では、本開示は、第１表面を有する第１基材と、第２表面を有する第２基材と、第１基材の第１表面と第２基材の第２表面との間の接着界面とを含む、接着複合体を提供する。ある実施形態では、接着界面は、本明細書で記載するような感圧性接着剤を含む。ある実施形態では、接着界面は、本明細書で記載するようなテープを含む。ある実施形態では、第１表面は、３５ダイン／ｃｍ未満の表面エネルギーを有する。
【００２４】
本開示の上記概要は、本発明の各実施形態を記載することを目的としない。また、本発明の１つ又はそれ以上の実施形態の詳細を以下の明細書に示す。本発明の他の特徴、目的、及び利点は、明細書及び特許請求の範囲から明らかである。
【図面の簡単な説明】
【００２５】
【図１】本開示のある実施形態によるテープ。
【図２】本開示のある実施形態による接着複合体。
【発明を実施するための形態】
【００２６】
１つの態様では、本開示は、直鎖ブロックコポリマーと多腕ブロックコポリマーの両方を含む感圧性接着剤を提供する。感圧性接着剤はまた、２種の高ガラス転移温度粘着付与剤も含む。ある実施形態では、接着剤は、低表面エネルギー基材に接着するのに有用である場合がある。
【００２７】
直鎖ブロックコポリマーは、式
Ｒ−（Ｇ）ｍ
（式中、Ｒはゴム状ブロックを表し、Ｇはガラス状ブロックを表し、ガラス状ブロックの数であるｍは１又は２である）により記述することができる。ある実施形態では、ｍは１であり、直鎖ブロックコポリマーは１個のゴム状ブロックと１個のガラス状ブロックを含むジブロックコポリマーである。ある実施形態では、ｍは２であり、直鎖ブロックコポリマーは、２個のガラス状末端ブロックと１個のゴム状中央ブロックを含む、即ち、直鎖ブロックコポリマーはトリブロックコポリマーである。
【００２８】
一般に、ゴム状ブロックは、室温未満のガラス転移温度（Ｔｇ）を示す。ある実施形態では、ゴム状ブロックのＴｇは約０℃未満、又は更に約−１０℃未満である。ある実施形態では、ゴム状ブロックのＴｇは約−４０℃未満、又は更に約−６０℃未満である。
【００２９】
一般に、ガラス状ブロックは、室温を超えるＴｇを示す。ある実施形態では、ガラス状ブロックのＴｇは、少なくとも約４０℃、少なくとも約６０℃、少なくとも約８０℃、又は更に少なくとも約１００℃である。
【００３０】
ある実施形態では、ゴム状ブロックは、重合共役ジエン、重合共役ジエンの水素添加誘導体、又はこれらの組み合わせを含む。ある実施形態では、共役ジエンは４〜１２個の炭素原子を含む。代表的な共役ジエンとしては、ブタジエン、イソプレン、エチルブタジエン、フェニルブタジエン、ピペリレン、ペンタジエン、ヘキサジエン、エチルヘキサジエン、及びジメチルブタジエンが挙げられる。重合共役ジエンは、個別に又は互いにコポリマーとして用いることができる。ある実施形態では、共役ジエンは、イソプレン、ブタジエン、エチレンブタジエンコポリマー、及びこれらの組み合わせからなる群から選択される。
【００３１】
ある実施形態では、少なくとも１個のガラス状ブロックが重合モノビニル芳香族モノマーを含む。ある実施形態では、トリブロックコポリマーのガラス状ブロックは両方、重合モノビニル芳香族モノマーを含む。ある実施形態では、モノビニル芳香族モノマーは８〜１８個の炭素原子を含む。代表的なモノビニル芳香族モノマーとしては、スチレン、ビニルピリジン、ビニルトルエン、α−メチルスチレン、メチルスチレン、ジメチルスチレン、エチルスチレン、ジエチルスチレン、ｔ−ブチルスチレン、ジ−ｎ−ブチルスチレン、イソプロピルスチレン、他のアルキル化スチレン、スチレン類似体、及びスチレン同族体が挙げられる。ある実施形態では、モノビニル芳香族モノマーは、スチレン、スチレン適合性モノマー又はモノマーブレンド、及びこれらの組み合わせからなる群から選択される。
【００３２】
本明細書で使用するとき、「スチレン適合性モノマー又はモノマーブレンド」とは、優先的にポリスチレン又はブロックコポリマーのポリスチレン末端ブロックと結合する、重合又は共重合することができる、モノマー又はモノマーブレンドを指す。適合性は、単量体スチレンとの実際の共重合、ホットメルト又は溶媒処理中ポリスチレン相内の適合性モノマー若しくはブレンド、又は重合モノマー若しくはブレンドの溶解度、又は、処理後の静置時における、モノマー若しくはブレンドとスチレンが豊富な相のドメインとの結合に起因する可能性がある。
【００３３】
ある実施形態では、直鎖ブロックコポリマーはジブロックコポリマーである。ある実施形態では、ジブロックコポリマーは、スチレン−イソプレン、及びスチレン−ブタジエンからなる群から選択される。ある実施形態では、直鎖ブロックコポリマーはトリブロックコポリマーである。ある実施形態では、トリブロックコポリマーは、スチレン−イソプレン−スチレン、スチレン−ブタジエン−スチレン、スチレン−エチレン−ブタジエン−スチレン、及びこれらの組み合わせからなる群から選択される。ジブロック及びトリブロックコポリマーは、例えば、デクスコポリマーＬＰ（Dexco Polymer LP）（テキサス州ヒューストン（Houston））から入手可能な商品名ベクター（VECTOR）及びクラトンポリマーＵ．Ｓ．社（Kraton Polymers U.S. LLC）（テキサス州ヒューストン）から入手可能な商品名クラトン（KRATON）などで、市販されている。製造時及び／又は購買時、トリブロックコポリマーは、ごく少量のジブロックコポリマーも含有している場合がある。
【００３４】
ある実施形態では、本開示の多腕ブロックコポリマーは、一般式Ｑｎ−Ｙ（式中、Ｑは多腕ブロックコポリマーの腕を表し、ｎは腕の数を表し、少なくとも３の整数である、即ち、多腕ブロックコポリマーは星型ブロックコポリマーである）を有する。Ｙは、多官能性カップリング剤の残基である。各腕Ｑは、独立して式Ｇ−Ｒ（式中、Ｇはガラス状ブロックであり、Ｒはゴム状ブロックである）を有する。ある実施形態では、ｎは３〜１０の範囲である。ある実施形態では、ｎは３〜５の範囲である。ある実施形態では、ｎは４である。ある実施形態では、ｎは６以上に相当する。
【００３５】
代表的なゴム状ブロックとしては、上記のような重合共役ジエン、重合共役ジエンの水素添加誘導体、又はこれらの組み合わせが挙げられる。ある実施形態では、少なくとも１つの腕のゴム状ブロックは、イソプレン、ブタジエン、エチレンブタジエンコポリマー、及びこれらの組み合わせからなる群から選択される重合共役ジエンを含む。ある実施形態では、各腕のゴム状ブロックは、イソプレン、ブタジエン、エチレンブタジエンコポリマー、及びこれらの組み合わせからなる群から選択される重合共役ジエンを含む。
【００３６】
代表的なガラス状ブロックとしては、上記のような重合モノビニル芳香族モノマーが挙げられる。ある実施形態では、少なくとも１つの腕のガラス状ブロックは、スチレン、スチレン適合性ブレンド、及びこれらの組み合わせからなる群から選択される。ある実施形態では、各腕のガラス状ブロックは、スチレン、スチレン適合性ブレンド、及びこれらの組み合わせからなる群から選択される。
【００３７】
ある実施形態では、多腕ブロックコポリマーは多モードブロックコポリマーである。本明細書で使用するとき、「多モード」という用語は、コポリマーが少なくとも２つの異なる分子量を有する末端ブロックを含むことを意味する。このようなブロックコポリマーはまた、少なくとも１個の「高」分子量末端ブロック、及び少なくとも１個の「低」分子量末端ブロックを有することにより特徴付けることができ、ここで高及び低という用語は互いに相対的に用いられる。ある実施形態では、低分子量末端ブロックの数平均分子量（Ｍｎ）Ｌに対する、高分子量末端ブロックの数平均分子量（Ｍｎ）Ｈの比は、少なくとも約１．２５である。
【００３８】
ある実施形態では、（Ｍｎ）Ｈは約５，０００〜約５０，０００の範囲である。ある実施形態では、（Ｍｎ）Ｈは少なくとも約８，０００であり、またある実施形態では少なくとも約１０，０００である。ある実施形態では、（Ｍｎ）Ｈは約３５，０００以下である。ある実施形態では、（Ｍｎ）Ｌは約１，０００〜約１０，０００の範囲である。ある実施形態では、（Ｍｎ）Ｌは少なくとも約２，０００であり、またある実施形態では少なくとも約４，０００である。ある実施形態では、（Ｍｎ）Ｌは約９，０００未満であり、またある実施形態では約８，０００未満である。
【００３９】
ある実施形態では、多腕ブロックコポリマーは非対称なブロックコポリマーである。本明細書で使用するとき、「非対称」という用語は、ブロックコポリマーの腕の全てが同一とは限らないことを意味する。一般に、多モードブロックコポリマーは、末端ブロックの分子量が全て同じとは限らないので、多モードブロックコポリマーの全ての腕が同一とは限らないため、非対称なブロックコポリマー（即ち、多モードで非対称なブロックコポリマー）である。ある実施形態では、本開示のブロックコポリマーは、多モードで非対称なブロックコポリマーである。非対称な多モードブロックコポリマーを製造する方法は、例えば、米国特許第５，２９６，５４７号に記載されている。
【００４０】
一般に、多官能性カップリング剤は、任意のポリアルケニルカップリング剤又は、リビングポリマーのカルバニオンと反応して架橋ポリマーを形成することができる官能基を有することが知られている他の物質であってよい。ポリアルケニルカップリング剤は、脂肪族、芳香族、又は複素環式であってよい。代表的な脂肪族ポリアルケニルカップリング剤としては、ポリビニル及びポリアルキルアセチレン、ジアセチレン、リン酸塩、亜リン酸塩、及びジメタクリレート（例えば、エチレンジメタクリレート）が挙げられる。代表的な芳香族ポリアルケニルカップリング剤としては、ポリビニルベンゼン、ポリビニルトルエン、ポリビニルキシレン、ポリビニルアントラセン、ポリビニルナフタレン、及びジビニルジュレンが挙げられる。代表的なポリビニル基としては、ジビニル、トリビニル及びテトラビニル基が挙げられる。ある実施形態では、ジビニルベンゼン（ＤＶＢ）を用いることもでき、ｏ−ジビニルベンゼン、ｍ−ジビニルベンゼン、ｐ−ジビニルベンゼン、及びこれらのブレンドを挙げることができる。代表的な複素環式ポリアルケニルカップリング剤としては、ジビニルピリジン、及びジビニルチオフェンが挙げられる。他の代表的な多官能性カップリング剤としては、ハロゲン化ケイ素、ポリエポキシド、ポリイソシアネート、ポリケトン、ポリ無水物（polyanhydride）、及びジカルボン酸エステルが挙げられる。
【００４１】
本開示の感圧性接着剤は、それぞれが少なくとも６０摂氏温度（℃）のガラス転移温度（Ｔｇ）を有する、少なくとも２種の高Ｔｇ粘着付与剤を含む。本明細書で使用するとき、「高ガラス転移温度粘着付与剤」及び「高Ｔｇ粘着付与剤」という用語は、少なくとも６０℃のガラス転移温度を有する粘着付与剤を指す。ある実施形態では、高Ｔｇ粘着付与剤の少なくとも１種は、少なくとも６５℃、又は更に少なくとも７０℃のＴｇを有する。ある実施形態では、両方の高Ｔｇ粘着付与剤が少なくとも６５℃のＴｇを有し、またある実施形態では、両方の高Ｔｇ粘着付与剤が少なくとも７０℃のＴｇを有する。ある実施形態では、第１高Ｔｇ粘着付与剤は、少なくとも約１１５℃の軟化点を有し、またある実施形態では、少なくとも約１２０℃の軟化点を有する。ある実施形態では、第２高Ｔｇ粘着付与剤は少なくとも約１１５℃の軟化点を有し、またある実施形態では少なくとも約１２０℃の軟化点を有する。
【００４２】
第１高Ｔｇ粘着付与剤は、主に、ゴム状ブロックの少なくとも一部に適合する。ある実施形態では、第１高Ｔｇ粘着付与剤は、主に、直鎖ブロックコポリマーのゴム状ブロック及び多腕ブロックコポリマーの各ゴム状ブロックに適合する。
【００４３】
本明細書で使用するとき、粘着付与剤は、ブロックと混和性である場合、ブロックに「適合する」。一般に、ブロックと粘着付与剤との混和性は、そのブロックのＴｇに対する粘着付与剤の効果を測定することにより決定できる。粘着付与剤がブロックと混和性である場合、粘着付与剤はそのブロックのＴｇを変化させる（例えば、上昇させる）。
【００４４】
粘着付与剤は、少なくともそのブロックと混和性である場合、ブロックと「主に適合」するが、他のブロックとも混和性である場合がある。例えば、主にゴム状ブロックに適合する粘着付与剤は、ゴム状ブロックと混和性であるが、ガラス状ブロックとも混和性である場合がある。
【００４５】
一般に、比較的低い溶解パラメータを有する樹脂は、ゴム状ブロックと結合する傾向があるが、そのガラス状ブロックへの溶解度は、これらの樹脂の分子量又は軟化点が低下するとき、上昇する傾向がある。主にゴム状ブロックに適合する代表的な粘着付与剤としては、重合テルペン、ヘテロ官能性テルペン、クマロン−インデン樹脂、ロジン酸、ロジン酸エステル、不均化ロジン酸エステル、水素添加、Ｃ５脂肪族樹脂、Ｃ９水素添加芳香族樹脂、Ｃ５／Ｃ９脂肪族／芳香族樹脂、ジシクロペンタジエン樹脂、Ｃ５／Ｃ９及びジシクロペンタジエン前躯体由来の水素添加炭化水素樹脂、水素添加スチレンモノマー樹脂、並びにこれらのブレンドが挙げられる。
【００４６】
本開示の感圧性接着剤はまた、少なくとも１個のガラス状ブロックに主に適合する第２高Ｔｇ粘着付与剤を含む。ある実施形態では、第２高Ｔｇ粘着付与剤は、直鎖ブロックコポリマーのガラス状ブロック（単数又は複数）に主に適合する。ある実施形態では、第２高Ｔｇ粘着付与剤は、多腕ブロックコポリマーの各ガラス状ブロックに主に適合する。一般に、ガラス状ブロックに主に適合する粘着付与剤は、ガラス状ブロックと混和性であり、またゴム状ブロックと混和性である場合もある。
【００４７】
一般に、比較的高い溶解パラメータを有する樹脂は、ガラス状ブロックと結合する傾向があるが、これらの樹脂の分子量又は軟化点が低下するとき、ゴム状ブロックへの溶解性が上昇する傾向がある。主にガラス状ブロックに適合する代表的な粘着付与剤としては、クマロン−インデン樹脂、ロジン酸、ロジン酸エステル、不均化ロジン酸エステル、Ｃ９芳香族、α−メチルスチレン、Ｃ９／Ｃ５芳香族修飾脂肪族炭化水素、及びこれらのブレンドが挙げられる。
【００４８】
ある実施形態では、本開示の感圧性接着剤は、低Ｔｇ粘着付与剤、可塑剤、及びこれらの組み合わせからなる群から選択される少なくとも１種の成分を更に含む。本明細書で使用するとき、「低ガラス転移温度粘着付与剤」及び「低Ｔｇ粘着付与剤」という用語は、６０℃未満のガラス転移温度を有する粘着付与剤を指す。代表的な低Ｔｇ粘着付与剤としては、ポリブテンが挙げられる。
【００４９】
一般に、可塑剤は、直鎖ブロックコポリマーの１個若しくはそれ以上のブロック及び／又は多腕ブロックコポリマーの１個若しくはそれ以上のブロックに適合する。一般に、ブロックに適合する可塑剤は、そのブロックと混和性であり、かつ、そのブロックのＴｇを低下させる。代表的な可塑剤としては、ナフテン油、液体ポリブテン樹脂、ポリイソブチレン樹脂、及び液体イソプレンポリマーが挙げられる。
【００５０】
ある実施形態では、全ての多腕ブロックコポリマーの総重量と、全ての直鎖ブロックコポリマーの総重量との比は、５．７：１〜１．５：１の範囲である。ある実施形態では、この比は４：１以下、又は更に３：１以下である。ある実施形態では、この比は１．８：１以上、又は更に２：１以上である。
【００５１】
ある実施形態では、全てのブロックコポリマーの総重量と、全ての高Ｔｇ粘着付与剤の総重量との比は、１．２：１〜１：１．２の範囲である。ある実施形態では、この比は１．１５：１以下、又は更に１．１：１以下である。ある実施形態では、この比は１：１．１５以上、又は更に１：１．１以上である。
【００５２】
ある実施形態では、主にゴム状ブロックに適合する高Ｔｇ粘着付与剤（単数又は複数）の総重量と、主にガラス状ブロックに適合する高Ｔｇ粘着付与剤（単数又は複数）の総重量との比は、９：１〜０．６７：１の範囲である。ある実施形態では、この比は４：１以下であり、またある実施形態では３：１以下である。ある実施形態では、この比は１：１以上、又は更に１．８５：１以上である。
【００５３】
ある実施形態では、主な接着成分（即ち、ブロックコポリマー、高Ｔｇ粘着付与剤、低Ｔｇ粘着付与剤、及び可塑剤）の総重量を基準とする重量％（ｗｔ％）として表される、低Ｔｇ粘着付与剤、可塑剤、及びこれらの組み合わせからなる群から選択される成分の総量は、２〜１０重量％の範囲である。ある実施形態では、これらの成分の総重量は少なくとも４重量％であり、またある実施形態では、主な接着成分の総重量を基準として少なくとも５重量％である。ある実施形態では、これらの成分の総重量は、主な接着成分の総重量を基準として８重量％以下、又は更に７重量％以下である。
【００５４】
ある実施形態では、本開示の感圧性接着剤はホットメルト接着剤である。本明細書で使用するとき、ホットメルト接着剤は、通常の室温を著しく上回る加工温度で基材又は薄層のキャリア上にコーティングすることができるが、室温で有用な感圧性接着特性を保持するような、融解粘度プロファイルを有するポリマー又は混合されたポリマー材料である。
【００５５】
本発明の感圧性接着剤組成物は、当該技術分野において既知の方法を用いて製造することができる。例えば、それらは、溶媒型接着剤を作製する好適な溶媒中に、ブロックコポリマー、好適な粘着付与剤、任意の可塑剤（単数又は複数）、及び任意の他の添加剤を溶解することにより製造することができる。次いで、従来の手段（例えば、ナイフコーティング、ロールコーティング、グラビアコーティング、ロッドコーティング、カーテンコーティング、スプレーコーティング、エアナイフコーティング）を用いて、基材（例えば、剥離ライナ、テープ裏材、芯、又はパネル）上に、接着剤をコーティングすることができる。ある実施形態では、次いで接着剤を乾燥させ、溶媒の少なくとも一部を除去する。ある実施形態では、実質的に全ての溶媒が除去される。
【００５６】
ある実施形態では、感圧性接着剤は、実質的に溶媒を含まないプロセス（即ち、接着剤が約１０重量％以下の溶媒、ある実施形態では約５重量％以下の溶媒、ある実施形態では１重量％以下の溶媒しか含有しない、又は微量の溶媒さえ含まない（即ち、本質的に溶媒を含まない））で調製される。ある実施形態では、感圧性接着剤は、残留溶媒を含有する場合がある、例えば、接着剤を溶媒中で調製し、次の処理（例えばコーティング）の前に溶媒を除去する場合がある。一般に、残留溶媒は、約５％以下で存在し、ある実施形態では、約１％以下の溶媒しか存在しない、又は微量の溶媒さえ含まない（即ち、本質的に溶媒を含まない）。このような実質的に溶媒を含まないプロセスは既知であり、例えばカレンダ加工又はロール練りによる配合、及び押出成形（例えば、単軸、２軸、ディスクスクリュー、往復単軸、ピンバレル単軸等）が挙げられる。ブラベンダー（BRABENDER）又はバンバリー（BANBURY）密閉式ミキサーのような市販の設備もまた、接着剤組成物をバッチ混合するために利用可能である。配合後、接着剤をコーティングし、ダイを通して接着層のような所望の形態にすることができる、又は後で成形するために集めてもよい。
【００５７】
ある実施形態では、溶媒型接着剤を用いることができる。ある実施形態では、このような接着剤は、少なくとも約２０重量％の溶媒を含み、ある実施形態では、少なくとも約４０重量％、少なくとも約５０重量％、又は更に少なくとも約６０重量％の溶媒を含む。溶媒型接着剤をコーティング及び乾燥する任意の既知の方法を用いることができる。
【００５８】
別の態様では、本開示は、裏材と、裏材の少なくとも１つの主表面に接着した感圧性接着剤とを含むテープを提供する。ある実施形態では、テープは裏材と、裏材の両方の主表面に接着したスキン接着剤とを含み、少なくとも１個のスキン接着剤は感圧性接着剤である。ある実施形態では、両方がスキン接着剤が感圧性接着剤である。ある実施形態では、両方の接着剤が同じ接着剤である。ある実施形態では、接着剤は異なる接着剤である。
【００５９】
本明細書で使用するとき、「芯」という用語は、両面テープ構造、即ち、裏材又は芯の両方の主表面上に接着層を有するテープ構造を指すとき、「裏材」という用語と互換的に用いることができる。
【００６０】
本開示のテープの少なくとも１つのスキン接着剤は、本明細書に記載したような、直鎖ブロックコポリマーと、多腕ブロックコポリマーと、少なくとも２種の高Ｔｇ粘着付与剤とを含む感圧性接着剤である。ある実施形態では、両方のスキン接着剤が、本明細書に記載したような、直鎖ブロックコポリマーと、多腕ブロックコポリマーと、少なくとも２種の高Ｔｇ粘着付与剤とを含む感圧性接着剤である。
【００６１】
ある実施形態では、１種又はそれ以上のスキン接着剤を、裏材又は芯の主表面に直接接着することができる。ある実施形態では、１種又はそれ以上のスキン接着剤を、裏材又は芯の主表面に間接的に接着することができる。ある実施形態では、例えば下塗層を、スキン接着剤と主表面との間に挿入することができる。有用な下塗剤は、一般に既知であり、例えば、米国特許第５，６７７，３７６号（グローブズ（Groves））及び同第５，６０５，９６４号（グローブズ）に記載されている下塗剤が挙げられる。
【００６２】
任意の既知の裏材又は芯を用いることができる。ある実施形態では、発泡体、例えば連続気泡発泡体又は独立気泡発泡体を含む裏材又は芯を用いることができる。ある実施形態では、発泡体は熱可塑性発泡体を含んでよい。ある実施形態では、発泡体は熱硬化性発泡体を含んでよい。代表的な発泡体としては、アクリル発泡体、ポリエチレン発泡体、及びポリウレタン発泡体が挙げられる。代表的な発泡体はまた、例えばポリマー発泡体ハンドブック（Handbook of Polymer Foams）、デイビッド・イーブス（David Eaves）編、ショーベリー（Shawbury）（シュロプシャー、シュルーズベリー（Shropshire, Shrewsbury）、英国）出版、ラプラ・テクノロジー（Rapra Technology）、２００４年にも記載されている。
【００６３】
図１を参照すると、本開示のある実施形態による代表的なテープ１０は、裏材（又は芯）３０及び２つの接着層を含む。第１接着層２０は、裏材３０の第１主表面３１に接着し、一方第２接着層４０は裏材３０の第２主表面３２に接着している。図１に示すように、第１接着層２０及び第２接着層４０は両方、裏材３０の主表面に直接接着している。ある実施形態では、一方又は両方の接着層を、裏材３０に間接的に接着することができる。例えば、ある実施形態では、１層又はそれ以上の追加層（例えば、下塗、接着促進層、フィルム、ウェブ、スクリム等）を、裏材と接着層との間に挿入することができる。
【００６４】
別の態様では、本開示は接着複合体を提供する。本明細書で使用するとき、接着複合体は、第１主表面を有する第１基材と、第１主表面を有する第２基材とを含み、第１基材の第１主表面は接着界面を介して第２基材の第１主表面に接着している。
【００６５】
ある実施形態では、接着界面は、本明細書で記載するような、直鎖ブロックコポリマーと、多腕ブロックコポリマーと、少なくとも２種の高Ｔｇ粘着付与剤とを含む感圧性接着剤を含む接着層を含む。
【００６６】
ある実施形態では、接着界面は、裏材の第１主表面に接着している第１スキン接着剤と、裏材の第２主表面に接着している第２スキン接着剤とを有する裏材を含む。スキン接着剤の少なくとも１つは、本明細書で記載するような、直鎖ブロックコポリマーと、多腕ブロックコポリマーと、少なくとも２種の高Ｔｇ粘着付与剤とを含む感圧性接着剤を含む。ある実施形態では、第１スキン接着剤と第２スキン接着剤は両方、本明細書で記載するような、直鎖ブロックコポリマーと、多腕ブロックコポリマーと、少なくとも２種の高Ｔｇ粘着付与剤とを含む。
【００６７】
ある実施形態では、第１基材は、金属、ガラス、セラミック、又はポリマー材料、及びこれらの組み合わせを含む。ある実施形態では、第１基材は、下塗りされた表面、塗面又はポリマー表面を備える。ある実施形態では、塗面は、自動車塗料又はクリアコートを含んでよい。
【００６８】
ある実施形態では、第１主基材の第１主表面は、低表面エネルギー表面である。本明細書で使用するとき、低表面エネルギー表面とは、測定された表面エネルギーが約３５ダイン／ｃｍを下回る表面を意味する。表面の表面エネルギーは、ＡＳＴＭ規格Ｄ２５７８に従って試験することができる。好適な試験キットとしては、例えば、ダイバーシファイド・エンタープライズ（Diversified Enterprises）（ニューハンプシャー州クレアモント（Claremont））から入手可能な、ＡＣＣＵ−ＤＹＮＥ表面湿潤性キット（ACCU-DYNE surface wetability kit）が挙げられる。
【００６９】
ある実施形態では、第２基材は、金属、ガラス、セラミック、又はポリマー材料、及びこれらの組み合わせを含む。ある実施形態では、第２基材は、下塗りされた表面、塗面、又はポリマー表面を備える。ある実施形態では、塗面は、自動車塗料又はクリアコートを含んでよい。ある実施形態では、第２基材の第１主表面は、低表面エネルギー表面である。
【００７０】
ある実施形態では、接着界面の裏材は、発泡体、例えば連続気泡発泡体又は独立気泡発泡体を含む。ある実施形態では、発泡体は熱可塑性発泡体を含む。ある実施形態では、発泡体は熱硬化性発泡体を含む。ある実施形態では、発泡体はアクリル発泡体を含む。ある実施形態では、発泡体は可撓性発泡体である。一般に、可撓性発泡体は、シート形であるとき、破砕することなくそれ自体の上に折れ曲がることができる発泡体である。代表的な発泡体は、例えば、ポリマー発泡体ハンドブック（Handbook of Polymer Foams）、デイビッド・イーブス（David Eaves）編、シュルーズベリー（Shrewsbury）（シュロプシャー、シュルーズベリー（Shropshire, Shrewsbury）、英国）出版、ラプラ・テクノロジー（Rapra Technology）、２００４年に記載されている。
【００７１】
図２を参照すると、本開示のある実施形態による代表的な接着複合体５０は、接着界面１１０を介して第２基材７０に接着している第１基材６０を含む。接着界面１１０は、裏材（又は芯）１３０及び２層の接着層を含む。第１接着層１２０は裏材１３０の第１主表面に接着し、一方第２接着層１４０は裏材１３０の第２主表面に接着している。図２に示すように、第１接着層１２０及び第２接着層１４０は両方、裏材１３０の主表面に直接接着している。ある実施形態では、接着層の一方又は両方が、裏材１３０に間接的に接着していてもよい。
【００７２】
図２に示すように、ある実施形態では、第１接着層１２０は第１基材６０の主表面６１に直接接着している。同様に、ある実施形態では、第２接着層１４０は、第２基材７０の主表面７１に直接接着している。ある実施形態では、接着層の一方又は両方が、基材の主表面に間接的に接着していてもよい。例えば、ある実施形態では、１層又はそれ以上の追加層（例えば、下塗層、接着促進層、フィルム、ウェブ、スクリム等）を、接着層と基材との間に挿入することができる。
【００７３】
別の態様では、本開示は、裏材又は芯を含むテープの製造方法であって、裏材又は芯が上記のような発泡体を含む方法を提供する。テープは少なくとも１つのスキン接着剤を含み、該少なくとも１つのスキン接着剤は、本明細書で記載するような、直鎖ブロックコポリマーと、多腕ブロックコポリマーと、少なくとも２種の高Ｔｇ粘着付与剤とを含む感圧性接着剤である。
【００７４】
ある実施形態では、方法は発泡体を押出成形する工程を含む。ある実施形態では、方法は、少なくとも１つのスキン接着剤を押出成形する工程を更に含む。ある実施形態では、発泡体及び少なくとも１つのスキン接着剤は共押出成形される。ポリマー発泡体の押出成形方法及びポリマー発泡体とスキン接着剤との共押出成形方法は、例えば、米国特許第６，１０３，１５２号（ゲールセン（Gehlsen）ら）及び同第６，６３０，５３１号（カンドプル（Khandpur）ら）に記載されており、これらは両方本出願人に譲渡されており、全文を参照することにより本明細書に組み込むこととする。
【００７５】
ある実施形態では、発泡体裏材を有するテープの製造方法は、発泡体裏材を押出成形する工程と、本明細書で記載するような第１感圧性接着剤を共押出成形して発泡体裏材の第１主表面に接着している第１接着スキンを形成する工程とを含む。ある実施形態では、方法は、第２接着剤を押出成形して、発泡体裏材の第２主表面に接着している第２接着スキンを形成する工程を更に含む。
【００７６】
ある実施形態では、発泡体裏材を有するテープの製造方法は、押出成形又は任意の他の既知の手段により製造することができる発泡体裏材を提供する工程と、本明細書で記載するような第１感圧性接着剤を含む第１接着剤組成物を発泡体裏材の第１表面に塗布する工程とを含む。第１接着剤組成物は、例えば、積層又はコーティング（例えば、ナイフコーティング、ロールコーティング、グラビアコーティング、ロッドコーティング、カーテンコーティング、スプレーコーティング又はエアナイフコーティング）により塗布することができる。
【００７７】
ある実施形態では、第２接着剤は、独立して押出成形する、又は、発泡体及び／若しくは第１接着剤と共押出成形することができる。ある実施形態では、第２接着剤は、例えば積層又はコーティングにより、発泡体裏材に塗布することができる。
【００７８】
ある実施形態では、第１及び／又は第２接着剤を硬化してもよい。例えば熱硬化及び放射線硬化等の、任意の既知の硬化プロセスを用いることができる。ある実施形態では、接着剤の一方又は両方を、例えば電子ビーム照射又は紫外線等の化学線への曝露を介して架橋してもよい。
【００７９】
以下の特定の、しかし非限定的な実施例が本発明を説明するために役立つ。これらの実施例では、特に指示のない限り、すべての百分率は重量部である。
【００８０】
【表１】
0005801533.tif 000002
【００８１】
アクリルポリマーの調製
４５部のＩＯＡ、４５部のＢＡ、１０部のＡＡ、０．１５部のイルガキュア６５１、及び０．０６部のＩＯＴＧを混合することにより、アクリルポリマー（ＡＰ−１）を調製した。包装フィルム（ＣＴフィルム（テキサス州ダラス（Dallas）からＶＡ−２４フィルムとして販売されている厚さ０．０６３５ｍｍのエチレンビニルアセテートコポリマーフィルム）から目立たない（Discreet）フィルム包装を形成した。ＡＰ−１組成物を、約１０センチメートル（ｃｍ）×５ｃｍ×厚さ０．５ｃｍと測定されたフィルム包装内に密封した。約２１℃と約３２℃の間に維持された水浴中に浸漬している間、包装を、約３．５ミリワット／平方センチメートル（ｍＷ／ｓｑ  ｃｍ）の強度及びＮＩＳＴ単位で測定したとき約１６８０ミリジュール／平方センチメートル（ｍＪ／ｓｑ  ｃｍ）の総エネルギーを有する紫外線（ＵＶ）に曝露した。包装の形成及び硬化方法は、米国特許第５，８０４，６１０号の実施例１に記載されており、その全文を参照することにより組み込むこととする。
【００８２】
８５部の２−ＥＨＡ、１５部のＡＡ、０．１５部のイルガキュア６５１及び０．８部のＩＯＴＧを用いたことを除き、ＡＰ−１の手順に従ってアクリルポリマー２（ＡＰ−２）を調製した。同様に、９５部の２−ＥＨＡ、５部のＡＡ、０．１５部のイルガキュア６５１、及び０．０３部のＩＯＴＧを用いたことを除き、アクリルポリマー１の手順に従ってアクリルポリマー３（ＡＰ−３）を調製した。ＡＰ−２及びＡＰ−３の組成物を、ＡＰ−１の手順に従って、包装内に入れ、紫外線エネルギーに曝露した。
【００８３】
第１スキン接着剤
表２に示す組成物による感圧性接着剤を、６０ｍｍの共回転２軸押出成形機（バーストルフ（Berstorff）から入手可能）（第１接着剤押出成形機）を用いて配合した。多モードで非対称な星型ブロックコポリマー（「ＰＡＳＢＣ」）を、全文を参照することにより本明細書に組み込む、米国特許第５，３９３，３７３号に従って調製した。ポリマーは、ポリスチレン標準を用いて較正したＳＥＣ（サイズ排除クロマトグラフィー）により測定した、数平均分子量約６．６４Ｅ−２１ｇ（４，０００ダルトン）及び約３．５７Ｅ−２０ｇ（２１，５００ダルトン）の２つの末端ブロックと、２．１０Ｅ−１９ｇ〜２．４４Ｅ−１９ｇ（１２７，０００〜１４７，０００ダルトン）の腕と、約１．８３Ｅ−１８ｇ（１，１００，０００ダルトン）の星を有していた。ポリスチレン含量は、９．５〜１１．５重量％であった。高分子量である腕のモルパーセントは、約３０％と推定された。
【００８４】
多モードで非対称なブロックコポリマーと直鎖スチレン−イソプレン−スチレン（ＳＩＳ）コポリマー（クラトン１１６１−Ｄ）を、第１接着剤押出成形機の第１領域に乾式注入した。ロールフィーダ押出成形機（バーストルフ（Berstorff）から入手可能）を用いて、アクリルポリマーＡＰ−１又はＡＰ−２のいずれかを加熱し、第１接着剤押出成形機の第３領域に注入した。酸化防止剤（イルガノックス１０１０）、紫外線吸収剤（チヌビン３２８）、着色ＥＶＡ（４９００ＣＭＢ）を乾式注入し、（レガライトＲ１１２５）、（クマー１３０）及び（ナイプラスト２２２Ｂ）を、第１接着剤押出成形機の様々な領域に融解注入した。
【００８５】
【表２】
0005801533.tif 000003
【００８６】
第２スキン接着剤
１２．７０％の多モードで非対称な星型ブロックコポリマー（ＰＡＳＢＣ）、５３．１０（重量）％のＡＰ−１、２３．３０％の粘着付与樹脂（エスコレス１３１０ＬＣ）、３．８０％の粘着付与樹脂（スーパースターＷ１１５）、６．２０％の可塑剤（サンチサイザー１４１）、０．２６％の酸化防止剤（イルガノックス１０１０）、及び０．２５％の紫外線吸収剤（チヌビン３２８）という組成であることを除き、第１スキン接着剤で記載したのと同じ方式で、感圧性接着剤を６０ｍｍの共回転２軸押出機（バーストルフ（Berstorff）から入手可能）（「第２接着剤押出成形機」）内で配合した。
【００８７】
両面発泡体テープ試料
表４に示す組成を有する発泡体裏材（ＦＣ１〜ＦＣ２）を、以下の手順に従って配合した。黒色に着色されたＥＶＡ（４９００  ＣＭＢ）を、９０ｍｍの共回転２軸押出成形機（「裏材押出成形機」）（バーストルフ（Berstorff）（ドイツ、ハノーバー（Hannover））から入手可能）の第１領域に乾式注入した。ロールフィード押出成形機（バーストルフから入手可能）を用いて、アクリルポリマーＡＰ−２及びＡＰ−３の両方を加熱し、裏材押出成形機の第２領域に注入した。デュアライト（DUALITE）Ｕ０１０−１８５Ｄ発泡性微小球（ヘンケル社（Henkel Corporation）（ペンシルバニア州ガルフミルズ（Gulph Mills）から入手可能な、アクリロニトリル及びメタクリルニトリルを含有するシェル組成物並びにイソペンタンの芯を有する発泡性微小球）を裏材押出成形機の第９領域に注入した。
【００８８】
【表３】
0005801533.tif 000004
【００８９】
３層の共押出テープ試料を、第１スキン接着層、中間層としての発泡体裏材層、及び第２スキン接着層を共押出成形することにより調製した。実施例１〜３は、本開示のある実施形態による代表的な接着剤（Ａｄｈ−１〜Ａｄｈ−３）を用いる。テープ構造を表５に記載する。
【００９０】
第２スキン接着剤を、上記のように第２接着剤押出成形機内で配合し、クローレン社（Cloeren Inc.）（テキサス州オレンジ（Orange））から入手した３層のマルチマニフォールドフィルムダイの外層を通した。発泡体裏材層を、上記のように裏材押出成形機内で配合し、３層ダイの中心層に注入した。第１スキン接着剤を、上記のように第１接着剤押出成形機内で配合し、第２スキン接着剤と反対の、３層ダイの外層に注入した。
【００９１】
ダイから出るとき、共押出された層は、シリコーンで剥離コーティングされたキャスティングロール上に注型した。このロールを、約１２℃の温度の水で冷却した。冷却した押出品を、キャスティングロールから、シリコーンで剥離コーティングされたゴムベルトを介して、厚さ０．１１７ｍｍの両面をシリコーンでコーティングされたポリエチレン剥離ライナに転写し、キャスティングロールと同じ速度で、ウェブ輸送ラインの末端へ移動させた。第１スキン接着剤は、移動後ライナと接触していたが、一方第２スキン接着剤は外気にさらされていた。ライナは、ライナを混同することなく巻き付けた後、テープを巻き出すのを可能にする、特異な剥離特性を有していた。剥離ライナは当技術分野において周知であり、任意の既知の剥離ライナを使用することができる。典型的には、剥離ライナは、剥離剤でコーティングされたフィルム又は紙基材を含む。市販の剥離ライナとしては、シリコーンコーティングされた紙、及び、ポリエステルフィルムのようなシリコーンコーティングされたフィルムが挙げられるが、これらに限定されない。好適な剥離ライナはまた、３Ｍイノベイティブ・プロパティズ社（3M Innovative Properties Company）に譲渡されている、米国特許第６，８３５，４２２号、同第６，８０５，９３３号、同第６，７８０，４８４号、及び同第６，２０４，３５０号にも開示されている。
【００９２】
発泡体裏材及び両方の接着スキンを、ライナ上に支持されている間、電子ビーム硬化を用いてウェブ上で架橋した。テープの反対面上で行う次の２つの照射工程を使用した。第１スキン接着剤はポリエチレンライナを通して照射され、一方第２スキン接着剤は外気にさらした状態で照射された。電子ビームユニットは、表４で提供する加速電圧及び線量条件に従って操作した、ブロードバンド・カーテン型電子ビーム処理装置（BROADBAND curtain-type electron beam processor）（ＰＣＴエンジニアード・システムズ社（PCT Engineered Systems, LLC.）（アイオワ州ダベンポート（Davenport））であった。
【００９３】
【表４】
0005801533.tif 000005
【００９４】
フォードモーター社（Ford Motor Co.）の仕様書ＷＳＢ−Ｍ３Ｇ１３８−Ｂに記載の方法、「分離及び連続引き剥がし接着力（Breakaway and Continuous Peel Adhesion）（ＢＡＣＰ）」に従って、硬化した接着テープの、低表面エネルギーの自動車塗料への接着を試験した。引張試験は、分離負荷値、平均連続引き剥がし値及び総エネルギーを算出するようプログラムされたテストワークス４ソフトウェア（TestWorks 4 software）を備えるＭＴＳモデル１１２２引張試験機（ＭＴＳシステムズ社（MTS Systems Corp.）（ミネソタ州イーデンプレーリー（Eden Prairie））を用いて実施した。
【００９５】
試験用表面は、ベース電着、着色されたベースコート、及び低表面エネルギーのカルバメート架橋無着色アクリル系クリアコートを含む自動車塗料系で塗装された鋼製パネルであった。実験用テープを、試験用クリアコートに貼着した。試験表面１の表面エネルギー（Ａｃｃｕ−ダイン溶液）は３３ダイン／ｃｍ、試験表面２の表面エネルギーは３２ダイン／ｃｍであると測定された。
【００９６】
試験用テープを試験用表面に貼った後、試験前に試料を調湿した。まず、試料を３日間室温で調湿した。次に、試料を３８℃、相対湿度１００％で６日間調湿した。各テープにつき４つの試料を試験し、平均結果を表５に報告する。
【００９７】
【表５】
0005801533.tif 000006
【００９８】
実施例５〜６、Ｃ１〜Ｃ２
中心層としてＦＣ２発泡体裏材を備える、表６に示す接着剤組成物（ＡＤＨ−４、ＡＤＨ−５、ＡＤＨ−６及びＡＤＨ−７）を有する２層の接着スキン層を共押出成形することを除き、３層の共押出されたテープ試料を、実施例１の手順と同様に調製した。スキン層は両方、同じ押出成形機から、３層ダイの外層に注入された。約２５ｃｍ×７６ｃｍの試料を接着ウェブから切り取り、ライナの第２断片をテープの外気にさらされている側に適用し、次いで周囲条件で約３時間置いた後、試料に電子ビームを照射した。試験用試料の両面に、保護ライナを通して均一に照射した。自動車塗料に対して試験した接着スキンは、当初シリコーンベルトからキャリアライナに移動させたテープの片側であった。
【００９９】
【表６】
0005801533.tif 000007
【０１００】
接着テープの、上記の試験用表面１及び試験用表面２への９０°引き剥がし接着力を試験し、結果を表７に示す。陽極酸化アルミホイルの１．９ｃｍ×１１．４３ｃｍ（０．７５インチ×４．５インチ）の幅広ストリップに、第２表面を備えるテープの１．２７ｃｍ×１１．４３ｃｍ（０．５インチ×４．５インチ）の幅広ストリップを、また、上記の低表面エネルギー塗装でコーティングされたパネルに第１接着表面を貼着することにより、試験用試料を調製した。積層した試験用アセンブリを、６．６ｋｇのスチールローラを用いて押し下げ、試験前に表に示す時間、室温で放置した。試験は、９０°の角度で、アルミホイルを引っ張り、塗装したパネルからテープを離すことにより、ＭＴＳモデル１１２２引張試験機（ＭＴＳシステムズ社（ミネソタ州イーデンプレーリー））で実行した。試験結果は、ｋｇ／１．２７ｃｍ（ポンド／０．５インチ）（ｌｂｓ／０．５ｉｎ）で記録し、ニュートン／ｃｍ（Ｎ／ｃｍ）に変換した。
【０１０１】
【表７】
0005801533.tif 000008
【０１０２】
本発明の様々な改良及び変更が、本発明の範囲及び趣旨から逸脱することなく、当業者には明らかとなる。
以下に、本願発明に関連する発明の実施形態について列挙する。
［実施形態１］
感圧性接着剤であって、
（ａ）式Ｒ−（Ｇ）ｍ（式中、ｍは１又は２である）の直鎖ブロックコポリマーと、
（ｂ）式Ｑｎ−Ｙ（式中、
（ｉ）Ｑは多腕ブロックコポリマーの腕を表し、各腕は独立して式Ｇ−Ｒを有し、
（ｉｉ）ｎは腕の数を表し、少なくとも３の整数であり、
（ｉｉｉ）Ｙは多官能性カップリング剤の残基である）の多腕ブロックコポリマーと、
（式中、各Ｒは重合共役ジエン、重合共役ジエンの水素添加誘導体、又はこれらの組み合わせを含むゴム状ブロックであり、各Ｇは重合モノビニル芳香族モノマーを含むガラス状ブロックである）
（ｃ）少なくとも６０℃のＴｇを有する第１高Ｔｇ粘着付与剤であって、主にゴム状ブロックに適合する第１高Ｔｇ粘着付与剤と、
（ｄ）少なくとも６０℃のＴｇを有する第２高Ｔｇ粘着付与剤であって、主にガラス状ブロックに適合する第２高Ｔｇ粘着付与剤と、
（ｅ）低Ｔｇ粘着付与剤、可塑剤、及びこれらの組み合わせからなる群から選択される成分の少なくとも１種と、を含む、感圧性接着剤。
［実施形態２］
多腕ブロックコポリマーが、星型ブロックコポリマーである、実施形態１に記載の感圧性接着剤。
［実施形態３］
多腕ブロックコポリマーが、多モードで非対称な星型ブロックコポリマーである、実施形態２に記載の感圧性接着剤。
［実施形態４］
直鎖ブロックコポリマーのゴム状ブロックが、イソプレン、ブタジエン、エチレンブタジエンコポリマー、及びこれらの組み合わせからなる群から選択される共役ジエンを含む、実施形態１〜３のいずれか一項に記載の感圧性接着剤。
［実施形態５］
多腕ブロックコポリマーのゴム状ブロックの少なくとも１つが、イソプレン、ブタジエン、エチレンブタジエンコポリマー、及びこれらの組み合わせからなる群から選択される共役ジエンを含み、所望により、多腕ブロックコポリマーの各ゴム状ブロックが、イソプレン、ブタジエン、エチレンブタジエンコポリマー、及びこれらの組み合わせからなる群から選択される共役ジエンを含む、実施形態１〜４のいずれか一項に記載の感圧性接着剤。
［実施形態６］
直鎖ブロックコポリマーのガラス状ブロックの少なくとも１つが、スチレン、スチレン適合性ブレンド及びこれらの組み合わせからなる群から選択されるモノビニル芳香族モノマーである、実施形態１〜５のいずれか一項に記載の感圧性接着剤。
［実施形態７］
多腕ブロックコポリマーのガラス状ブロックの少なくとも１つが、スチレン、スチレン適合性ブレンド、及びこれらの組み合わせからなる群から選択されるモノビニル芳香族モノマーであり、所望により、多腕ブロックコポリマーの各ガラス状ブロックがスチレン、スチレン適合性ブレンド、及びこれらの組み合わせからなる群から選択されるモノビニル芳香族モノマーである、実施形態１〜６のいずれか一項に記載の感圧性接着剤。
［実施形態８］
直鎖ブロックコポリマーが、２つのガラス状ブロックを含む、実施形態１〜７のいずれか一項に記載の感圧性接着剤。
［実施形態９］
直鎖ブロックコポリマーが、スチレン−イソプレン−スチレン、スチレン−ブタジエン−スチレン、スチレン−エチレン−ブタジエン−スチレン、及びこれらの組み合わせからなる群から選択される、実施形態１〜８のいずれか一項に記載の感圧性接着剤。
［実施形態１０］
第１高Ｔｇ粘着付与剤のＴｇが、少なくとも６５℃であり、所望により、第２高Ｔｇ粘着付与剤のＴｇが、少なくとも６５℃である、実施形態１〜９のいずれか一項に記載の感圧性接着剤。
［実施形態１１］
第１高Ｔｇ粘着付与剤が、少なくとも約１１５℃の軟化点を有し、所望により少なくとも約１２０℃の軟化点を有する、実施形態１〜１０のいずれか一項に記載の感圧性接着剤。
［実施形態１２］
第２高Ｔｇ粘着付与剤が、少なくとも約１１５℃の軟化点を有し、所望により少なくとも約１２０℃の軟化点を有する、実施形態１〜１１のいずれか一項に記載の感圧性接着剤。
［実施形態１３］
第１高Ｔｇ粘着付与剤が、重合テルペン、ヘテロ官能性テルペン、クマロン−インデン樹脂、ロジン酸エステル、不均化ロジン酸エステル、水素添加ロジン酸、Ｃ５脂肪族樹脂、Ｃ９水素添加芳香族樹脂、Ｃ５／Ｃ９脂肪族／芳香族樹脂、ジシクロペンタジエン樹脂、Ｃ５／Ｃ９及びジシクロペンタジエン前躯体から生じる水素添加炭化水素樹脂、水素添加スチレンモノマー樹脂、並びにこれらのブレンドからなる群から選択される、実施形態１〜１２のいずれか一項に記載の感圧性接着剤。
［実施形態１４］
第２高Ｔｇ粘着付与剤が、クマロン−インデン樹脂、ロジン酸、ロジン酸エステル、不均化ロジン酸エステル、Ｃ９芳香族、α−メチルスチレン、及びＣ９／Ｃ５芳香族修飾脂肪族炭化水素、並びにこれらのブレンドからなる群から選択される、実施形態１〜１３のいずれか一項に記載の感圧性接着剤。
［実施形態１５］
成分が、ポリブテン樹脂からなる群から選択される、実施形態１〜１４のいずれか一項に記載の感圧性接着剤。
［実施形態１６］
成分が、ナフテン油、液体ポリブテン樹脂、ポリイソブチレン樹脂、及び液体イソプレンポリマーからなる群から選択される、実施形態１〜１５のいずれか一項に記載の感圧性接着剤。
［実施形態１７］
感圧性接着剤が、ホットメルト接着剤である、実施形態１〜１６のいずれか一項に記載の感圧性接着剤。
［実施形態１８］
感圧性接着剤が、溶媒型接着剤である、実施形態１〜１７のいずれか一項に記載の感圧性接着剤。
［実施形態１９］
多腕ブロックコポリマーの腕の数ｎが、３から５までの整数であり、所望によりｎが４である、実施形態１〜１８のいずれか一項に記載の感圧性接着剤。
［実施形態２０］
全ての多腕ブロックコポリマーの総重量と、全ての直鎖ブロックコポリマーの総重量との比が、５．７：１以下、４：１以下及び３：１以下からなる群から選択される、実施形態１〜１９のいずれか一項に記載の感圧性接着剤。
［実施形態２１］
全ての多腕ブロックコポリマーの総重量と、全ての直鎖ブロックコポリマーの総重量との比が、１．５：１以上、１．８：１以上及び２：１以上からなる群から選択される、実施形態１〜２０のいずれか一項に記載の感圧性接着剤。
［実施形態２２］
全ての多腕ブロックコポリマーの総重量と、全ての直鎖ブロックコポリマーの総重量との比が、５．７：１〜１．５：１、所望により４：１〜１．８：１、所望により３：１〜２：１の範囲である、実施形態１〜２１のいずれか一項に記載の感圧性接着剤。
［実施形態２３］
全てのブロックコポリマーの総重量と、全ての高Ｔｇ粘着付与剤の総重量との比が、１．２：１以下、１．１５：１以下、及び１．１：１以下からなる群から選択される、実施形態１〜２２のいずれか一項に記載の感圧性接着剤。
［実施形態２４］
全てのブロックコポリマーの総重量と、全ての高Ｔｇ粘着付与剤の総重量との比が、１：１．２以上、１：１．１５以上、及び１：１．１以上からなる群から選択される、実施形態１〜２３のいずれか一項に記載の感圧性接着剤。
［実施形態２５］
全てのブロックコポリマーの総重量と、全ての高Ｔｇ粘着付与剤の総重量との比が、１．２：１〜１：１．２、所望により１．１５：１〜１：１．１５、所望により１．１：１〜１：１．１の範囲である、実施形態１〜２４のいずれか一項に記載の感圧性接着剤。
［実施形態２６］
主にゴム状ブロックに適合する高Ｔｇ粘着付与剤（単数又は複数）の総重量と、主にガラス状ブロックに適合する高Ｔｇ粘着付与剤（単数又は複数）の総重量との比が、９：１以下、４：１以下、及び３：１以下からなる群から選択される、実施形態１〜２５のいずれか一項に記載の感圧性接着剤。
［実施形態２７］
主にゴム状ブロックに適合する高Ｔｇ粘着付与剤（単数又は複数）の総重量と、主にガラス状ブロックに適合する高Ｔｇ粘着付与剤（単数又は複数）の総重量との比が、０．６７：１以上、１：１以上、及び１．８５：１以上からなる群から選択される、実施形態１〜２６のいずれか一項に記載の感圧性接着剤。
［実施形態２８］
主にゴム状ブロックに適合する高Ｔｇ粘着付与剤（単数又は複数）の総重量と、主にガラス状ブロックに適合する高Ｔｇ粘着付与剤（単数又は複数）の総重量との比が、９：１〜０．６７：１、所望により４：１〜１：１、所望により３：１〜１．８５：１の範囲である、実施形態１〜２７のいずれか一項に記載の感圧性接着剤。
［実施形態２９］
直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、１０重量％以下、８重量％以下、及び７重量％以下からなる群から選択される、実施形態１〜２８のいずれか一項に記載の感圧性接着剤。
［実施形態３０］
直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、２重量％以上、４重量％以上、及び５重量％以上からなる群から選択される、実施形態１〜２９のいずれか一項に記載の感圧性接着剤。
［実施形態３１］
直鎖ブロックコポリマー、多腕ブロックコポリマー、第１高Ｔｇ粘着付与剤、第２高Ｔｇ粘着付与剤、並びに低Ｔｇ粘着付与剤、可塑剤、及びこれらの組み合わせからなる群から選択される成分の総重量を基準とする重量％で表される、低Ｔｇ粘着付与剤、可塑剤、及びこれらの組み合わせからなる群から選択される成分の総重量が、２〜１０重量％、所望により４〜８重量％、所望により５〜７重量％の範囲である、実施形態１〜３０のいずれか一項に記載の感圧性接着剤。
［実施形態３２］
第１主表面及び第２主表面を有する発泡体裏材と、第１主表面に接着している第１接着スキンと、を含むテープであって、第１接着スキンが、実施形態１〜３１のいずれか一項に記載の第１感圧性接着剤を含む、テープ。
［実施形態３３］
第２主表面に接着している第２接着スキンを更に含む、実施形態３２に記載のテープ。
［実施形態３４］
第１感圧性接着剤と第２感圧性接着剤が同じ接着剤である、実施形態３３に記載のテープ。
［実施形態３５］
第１主表面及び第２主表面を有する発泡体裏材と、第１主表面に接着している第１感圧性接着剤を含む第１接着スキンと、第２主表面に接着している第２感圧性接着剤を含む第２接着スキンと、を含むテープであって、第１感圧性接着剤及び第２感圧性接着剤がそれぞれ独立して実施形態１〜３１のいずれか一項に記載の感圧性接着剤を含む、テープ。
［実施形態３６］
発泡体が、熱可塑性発泡体を含む、実施形態３２〜３５のいずれか一項に記載のテープ。
［実施形態３７］
発泡体が熱硬化性発泡体を含む、実施形態３２〜３５のいずれか一項に記載のテープ。
［実施形態３８］
発泡体がアクリル発泡体を含む、実施形態３２〜３５のいずれか一項に記載のテープ。
［実施形態３９］
発泡体裏材を押出成形する工程と、第１感圧性接着剤を共押出成形して発泡体裏材の第１主表面に接着している第１接着スキンを形成する工程と、を含む、実施形態３２〜３８のいずれか一項に記載のテープの製造方法。
［実施形態４０］
第２接着剤を押出成形して、発泡体裏材の第２主表面に接着している第２接着スキンを形成する工程を更に含む、実施形態３９に記載の方法。
［実施形態４１］
第２接着剤の押出成形が、第２接着剤を第１感圧性接着剤及び発泡体裏材と共押出成形することを含む、実施形態４０に記載の方法。
［実施形態４２］
第２接着剤が、実施形態１〜３１のいずれか一項に記載の感圧性接着剤である、実施形態３９又は４０に記載の方法。
［実施形態４３］
発泡体裏材を提供する工程と、第１感圧性接着剤を含む第１接着剤組成物を発泡体裏材の第１表面に塗布する工程と、を含む、実施形態３２〜３８のいずれか一項に記載のテープの製造方法。
［実施形態４４］
第１接着剤組成物の塗布が、積層を含む、実施形態４３に記載の方法。
［実施形態４５］
第１接着剤組成物の塗布が、コーティングを含み、所望により方法が第１接着剤組成物の架橋を更に含み、所望により第１接着剤組成物の架橋が放射線架橋を含む、実施形態４４に記載の方法。
［実施形態４６］
第１接着剤組成物が、溶媒型接着剤であり、方法が第１接着剤組成物の乾燥を更に含む、実施形態４３〜４５のいずれか一項に記載の方法。
［実施形態４７］
第２接着剤組成物を発泡体の第２表面に塗布する工程を更に含む、実施形態４３〜４６のいずれか一項に記載の方法。
［実施形態４８］
第２接着剤組成物が、実施形態１〜３１のいずれか一項に記載の感圧性接着剤を含む、実施形態４７に記載の方法。
［実施形態４９］
第２接着剤組成物の塗布が、積層を含む、実施形態４７又は４８に記載の方法。
［実施形態５０］
第２接着剤組成物の塗布がコーティングを含み、所望により方法が第２接着剤組成物の架橋を更に含み、所望により第２接着剤組成物の架橋が放射線架橋を含む、実施形態４７又は４８に記載の方法。
［実施形態５１］
第２接着剤組成物が溶媒型接着剤であり、方法が第２接着剤組成物の乾燥を更に含む、実施形態４７〜５０のいずれか一項に記載の方法。
［実施形態５２］
第１表面を有する第１基材と、
第２表面を有する第２基材と、
第１基材の第１表面と第２基材の第２表面との間の接着界面であって、実施形態１〜３１のいずれか一項に記載の感圧性接着剤を含む接着界面と、を含む、接着複合体。
［実施形態５３］
第１表面を有する第１基材と、
第２表面を有する第２基材と、
第１基材の第１表面と第２基材の第２表面との間の接着界面であって、実施形態３２〜３８のいずれか一項に記載のテープを含む接着界面と、を含む、接着複合体。
［実施形態５４］
第１表面が３５ダイン／ｃｍ未満の表面エネルギーを有する、実施形態５２又は５３に記載の接着複合体。
【図１】
0005801533.tif 000009
【図２】
0005801533.tif 000010